ТЕРМООБРАБАТЫВАЕМОЕ ОКОННОЕ СТЕКЛО С ПОКРЫТИЕМ

1. Покрытое оконное стекло с низкоэмиссионным и/или солнцерегулирующим покрытием, содержащим в последовательности от стеклянной поверхности, по меньшей мере, следующие слои:
нижний противоотражающий слой, содержащий базовый слой (окси)нитрида алюминия и верхний слой оксида металла,
серебросодержащий функциональный слой,
барьерный слой,
верхний противоотражающий слой, содержащий сердцевинный слой оксида металла и самый наружный защитный слой,
отличающееся тем, что
нижний противоотражающий слой дополнительно содержит средний слой оксида Sn или смеси Zn и Sn между его базовым слоем и его верхним слоем, и
сердцевинный слой верхнего противоотражающего слоя содержит оксид Zn и Sn.
2. Оконное стекло с покрытием по п.1, отличающееся тем, что средний слой нижнего противоотражающего слоя имеет толщину, по меньшей мере, 5 нм, предпочтительно, 5-25 нм.
3. Оконное стекло с покрытием по п.1 или 2, отличающееся тем, что средний слой нижнего противоотражающего слоя содержит 0-90 мас.% Zn и 100-10 мас.% Sn, предпочтительно, примерно 50 мас.% Zn и примерно 50 мас.% Sn (в мас.% от его общего содержания металла).
4. Оконное стекло с покрытием по п.1, отличающееся тем, что сердцевинный слой верхнего противоотражающего слоя содержит 10-90 мас.% Zn и 90-10 мас.% Sn, предпочтительно, примерно 50 мас.% Zn и примерно 50 мас.% Sn (в мас.% от его общего содержания металла).
5. Оконное стекло с покрытием по п.1, отличающееся тем, что базовый слой нижнего противоотражающего слоя имеет толщину, по меньшей мере, 8 нм, предпочтительно, в интервале 12-30 нм.
6. Оконное стекло с покрытием по п.1, отличающееся тем, что верхний слой нижнего противоотражающего слоя имеет толщину, по меньшей мере, 2 нм, предпочтительно, в интервале 3-10 нм.
7. Оконное стекло с покрытием по п.1 или 6, отличающееся тем, что верхний слой нижнего противоотражающего слоя содержит оксид цинка, необязательно, легированный такими металлами, как Al или Sn.
8. Оконное стекло с покрытием по п.1 или 6, отличающееся тем, что верхний слой нижнего противоотражающего слоя содержит оксид индия или сплава на основе индия, такой как ITO, предпочтительно, напыленный реакционным способом из металлической мишени.
x
9. Оконное стекло с покрытием по п.1 или 6, отличающееся тем, что верхний слой нижнего противоотражающего слоя содержит стехиометрический или субстехиометрический NiCrO.
x
10. Оконное стекло с покрытием по п.7, отличающееся тем, что верхний слой нижнего противоотражающего слоя содержит стехиометрический или субстехиометрический NiCrO.
11. Оконное стекло с покрытием по п.1, отличающееся тем, что барьерный слой содержит оксид металла, предпочтительно, оксид металла, напыленный из оксидной мишени.
12. Оконное стекло с покрытием по п.11, отличающееся тем, что барьерный слой содержит одно или более из следующего: легированный металлом оксид цинка, предпочтительно, Al-легированный оксид цинка, оксид титана, оксид индия или сплава на основе индия, предпочтительно, Sn-легированный оксид индия (ITO).
13. Оконное стекло с покрытием по п.11 или 12, отличающееся тем, что барьерный слой, содержащий оксид металла, имеет толщину, по меньшей мере, 2 нм.
x
x
x
14. Оконное стекло с покрытием по п.1, отличающееся тем, что барьерный слой содержит металл или субоксид металла, предпочтительно, Ti, NiCr или TiO, NiCrO, InSnO.
x
x
x
15. Оконное стекло с покрытием по п.12, отличающееся тем, что барьерный слой содержит металл или субоксид металла, предпочтительно, Ti, NiCr или TiO, NiCrO, InSnO.
16. Оконное стекло с покрытием по п.14 или 15, отличающееся тем, что барьерный слой, содержащий металл или субоксид металла, имеет толщину, по меньшей мере, 0,5 нм, предпочтительно, в интервале 1-3 нм.
17. Оконное стекло с покрытием по п.1, отличающееся тем, что самый наружный защитный слой верхнего противоотражающего слоя имеет толщину в интервале 0,5-10 нм, предпочтительно, в интервале 1-5 нм.
18. Оконное стекло с покрытием по п.1, отличающееся тем, что самый наружный защитный слой верхнего противоотражающего слоя содержит одно или более из следующего: (окси)нитрид Al, оксид Al, Si, Ti или Zr, (окси)нитрид Si.
19. Оконное стекло с покрытием по п.17, отличающееся тем, что самый наружный защитный слой верхнего противоотражающего слоя содержит одно или более из следующего: (окси)нитрид Al, оксид Al, Si, Ti или Zr, (окси)нитрид Si.
20. Оконное стекло с покрытием по п.1, отличающееся тем, что самый наружный защитный слой верхнего противоотражающего слоя содержит (окси)нитрид Ti.
21. Оконное стекло с покрытием по п.1, отличающееся тем, что нижний противоотражающий слой содержит, по меньшей мере, один дополнительный диэлектрический слой ниже его верхнего слоя, предпочтительно, между его базовым слоем и оконным стеклом.
22. Оконное стекло с покрытием по п.21, отличающееся тем, что дополнительный диэлектрический слой имеет показатель преломления при 550 нм, по меньшей мере, 2,2.
23. Оконное стекло с покрытием по п.22, отличающееся тем, что дополнительный диэлектрический слой выбран из одного или более оксидов Ti, Nb, Zr, Hf или Bi.
24. Оконное стекло с покрытием по п.1, отличающееся тем, что покрытие содержит дополнительный слой, поглощающий свет и/или солнечную энергию.
25. Оконное стекло с покрытием по п.24, отличающееся тем, что слой, поглощающий свет и/или солнечную энергию, содержит металл или нитрид металла, предпочтительно, выбранные из NiCr, W или нитрида W.
26. Оконное стекло с покрытием по п.24 или 25, отличающееся тем, что слой, поглощающий свет и/или солнечную энергию, заделан в базовый слой, который разделен на два частичных слоя (окси)нитрида алюминия.
27. Оконное стекло с покрытием по п.1, отличающееся тем, что покрытие содержит следующую последовательность слоев:
x
x
x
x
(оконное стекло)/5-30 нм базовый слой из AlN/5-25 нм, средний слой из ZnSnO/2-10 нм, верхний слой из ZnO/≤3 нм, необязательный дополнительный частичный верхний слой из NiCrO/8-15 нм, серебросодержащий функциональный слой /0,5-3 нм, необязательный субоксидный барьерный слой из NiCrO/2-10 нм, металлооксидный барьерный слой из ZnO:Al/10-40 нм, сердцевинный слой из ZnSnO/2-10 нм, наружный защитный слой из AlN.
28. Оконное стекло с покрытием по любому из пп.1, 2, 4-6, 10-12, 14, 15, 17-25, 27, отличающееся тем, что оно имеет нормальную эмиссионную способность самое большое 0,07, предпочтительно, самое большое 0,05.
29. Термообработанное оконное стекло с покрытием по любому из пп.1, 2, 4-6, 10-12, 14, 15, 17-25, 27, отличающееся тем, что оно имеет нормальную эмиссионную способность самое большое 0,05, предпочтительно, самое большое 0,04.
30. Термообработанное оконное стекло с покрытием по любому из пп.1, 2, 4-6, 10-12, 14, 15, 17-25, 27, отличающееся тем, что его значение ΔЕ* является ниже 2,5 в отражении и ниже 1,5 в пропускании.
31. Термообработанное оконное стекло с покрытием по любому из пп.1, 2, 4-6, 10-12, 14, 15, 17-25, 27, отличающееся тем, что его значение мутности является ниже 0,5%, предпочтительно, самое большое 0,3%.